(57)【要約】  基板上に光学多層膜を備える光学フィルタであって、前記基板と前記光学多層膜との間に、屈折率調整層と応力調整機能を有する特性改善層が前記基板側から順に形成されており、前記屈折率調整層は１層から３層で構成され、前記特性改善層は物理膜厚が６００ｎｍ以上の単層膜であることを特徴とする。基板の反りが少なく、良好な分光特性を有する光学フィルタを提供する。
2017022658.tif 000002
【特許請求の範囲】
【請求項１】
基板上に光学多層膜を備える光学フィルタであって、
前記基板と前記光学多層膜との間に、屈折率調整層と応力調整機能を有する特性改善層が前記基板側から順に形成されており、
前記屈折率調整層は１層から３層で構成され、
前記特性改善層は物理膜厚が６００ｎｍ以上の単層膜であることを特徴とする光学フィルタ。
【請求項２】
前記基板の屈折率をｎs、前記屈折率調整層の屈折率（ただし、当該屈折率調整層が多層の場合は等価膜としての屈折率である。）をｎa、前記特性改善層の屈折率をｎeとしたとき、
ｎs＞ｎeの場合、ｎs＞ｎa＞ｎeの関係が成り立ち、
ｎs＜ｎeの場合、ｎs＜ｎa＜ｎeの関係が成り立つ、請求項１に記載の光学フィルタ。
【請求項３】
前記特性改善層は、樹脂膜である請求項１または２に記載の光学フィルタ。
【請求項４】
前記特性改善層は、無機膜である請求項１または２に記載の光学フィルタ。
【請求項５】
前記特性改善層は、酸化珪素（ＳｉＯ２）、または酸化アルミニウム（Ａｌ２Ｏ３）、もしくは少なくともそれらを含む混合物からなる請求項４に記載の光学フィルタ。
【請求項６】
前記基板は、ガラスまたは樹脂からなる請求項１乃至５のいずれか１項に記載の光学フィルタ。
【請求項７】
前記基板は、弗燐酸塩ガラスまたは燐酸塩ガラスからなる請求項６に記載の光学フィルタ。
【請求項８】
前記基板は、０．２２ｍｍ以下の厚さを有する請求項１乃至７のいずれか１項に記載の光学フィルタ。
【請求項９】
前記特性改善層と前記光学多層膜との間に、近赤外線吸収層を備え、
該近赤外線吸収層は、透明樹脂と近赤外線を吸収する吸収剤とを含む請求項１乃至８のいずれか１項に記載の光学フィルタ。
【請求項１０】
前記特性改善層の上の前記光学多層膜は、反射防止機能を備える請求項１乃至９のいずれか１項に記載の光学フィルタ。
【請求項１１】
前記基板において、前記屈折率調整層と前記特性改善層が形成された第１の面と反対側の第２の面上に第２の光学多層膜を備える、請求項１乃至１０のいずれか１項に記載の光学フィルタ。
【請求項１２】
前記第２の光学多層膜は、総膜厚が２μｍ以上であり、かつ総層数が２０層以上である請求項１１に記載の光学フィルタ。
【請求項１３】
前記第２の光学多層膜の層数Ｌ2と、前記基板の第１の面側に形成された第１の光学多層膜と前記屈折率調整層と前記特性改善層の層数の合計（第１の面側の総層数）Ｌ1との比率が、以下の式を満たす請求項１１または１２に記載の光学フィルタ。
２．５＜Ｌ2／Ｌ1≦５０
【請求項１４】
前記第２の光学多層膜は赤外線遮断機能を備える、請求項１１乃至１３のいずれか１項に記載の光学フィルタ。
【請求項１５】
請求項１乃至１４のいずれか１項に記載の光学フィルタからなる近赤外線カットフィルタ。
【発明の詳細な説明】
【技術分野】
【０００１】
本発明は、光学機器に使用される光学フィルタに関する。特に、デジタルスチルカメラやビデオカメラに利用されるＣＣＤ（Charge Coupled Device）やＣＭＯＳ（Complementary Metal Oxide Semiconductor）などの固体撮像素子の視感度補正フィルタとして使用される近赤外線カットフィルタに関する。
【背景技術】
【０００２】
デジタルスチルカメラやビデオカメラに利用されているＣＣＤやＣＭＯＳなどの固体撮像素子の分光感度は、人間の視感度特性と比べて近赤外域の光に対して強い感度を持つという特徴がある。そこで、一般には、これら固体撮像素子の分光感度を人間の視感度特性に合わせるための視感度補正フィルタが用いられている。【０００３】
このような視感度補正フィルタとして、特許文献１には、弗燐酸塩ガラスや燐酸塩ガラスなどのガラス中にＣｕ２＋イオンを存在させて、分光特性を調整した近赤外線カットフィルタガラスが開示されている。【０００４】
また、透過する波長域を正確に決定し、かつシャープにすることを目的として、上記のような近赤外線カットフィルタガラスの表面に、高屈折率層と低屈折率層とを複数交互に積層した光学多層膜を設け、可視域の波長（４００〜６００ｎｍ）を効率的に透過しかつ近赤外域の波長（７００ｎｍ）をシャープにカットする、優れた特性を有する近赤外線カットフィルタが知られている（例えば、特許文献２参照。）。その他、ガラス基板表面の反射を抑制し透過率を向上させることを目的として、近赤外線カットフィルタガラスの表面に反射防止膜が設けられる場合もある。【０００５】
近赤外線カットフィルタの場合、前記光学多層膜は、例えば、酸化チタン、酸化タンタル、酸化ニオブ等からなる高屈折率層と、酸化珪素等からなる低屈折率層とをガラス基板上に交互積層したもので、高屈折率層と低屈折率層の構成材料、厚さ、層数等を適宜に設定することで、光の干渉を利用して光を選択透過するものである。【０００６】
そして、光学機器や撮像装置の小型化や薄型化に伴い、用いられる近赤外線カットフィルタのような光学フィルタも、光軸方向の厚さがより薄いものが要望されている。基板の薄板化については、板厚の薄い基板に光学多層膜を設けると、基板形状の歪み（反り）が顕著に発生するという問題があった。この問題に対し、基板の表裏両面に形成される光学多層膜の層数の比率を一定の範囲（１超２．５以下）とすることで、基板の反りを抑制する方法が提案されている（例えば、特許文献３参照。）。
【先行技術文献】
【特許文献】
【０００７】
【特許文献１】特開平０６−１６４５１号公報
【特許文献２】特開平０２−２１３８０３号公報
【特許文献３】特開２００６−２２０８７３号公報
【発明の概要】
【発明が解決しようとする課題】
【０００８】
しかしながら、特許文献３に記載された光学フィルタでは、本来は比較的少ない層数で構成される反射防止膜の層数を非常に多くする必要がある。そして、反射防止膜は、比較的薄い物理膜厚の層で構成されるが、層数が多くなると膜厚誤差に起因して反射率が大きくなるおそれがあった。また、反射防止膜の層数が多くなると、成膜の容易性が損なわれ、光学フィルタの生産性が低下するという問題があった。【０００９】
さらに、板厚の薄い基板に光学多層膜を設けることによる基板形状の歪み（反り）の発生を解決する手段として、ガラスの表裏両面に光学多層膜である近赤外線カットフィルタ層を設けることで、光学多層膜の応力をバランスさせる方法もある。しかしながら、光学多層膜による近赤外線カットフィルタは、分光特性の光の入射角度による依存性が高いため、光の入射角度が大きい場合に反射率が高くなるおそれがあった。【００１０】
本発明は、上記課題に鑑みてなされたものであり、その目的は、基板の反りの少ない光学フィルタ、および近赤外線カットフィルタを提供することである。
【課題を解決するための手段】
【００１１】
本発明は、基板上に光学多層膜を備える光学フィルタであって、前記基板と前記光学多層膜との間に、屈折率調整層と応力調整機能を有する特性改善層が前記基板側から順に形成されており、前記屈折率調整層は１層から３層で構成され、前記特性改善層は物理膜厚が６００ｎｍ以上の単層膜であることを特徴とする光学フィルタを提供する。【００１２】
本発明の光学フィルタにおいて、前記基板の屈折率をｎs、前記屈折率調整層の屈折率（ただし、当該屈折率調整層が多層の場合は等価膜としての屈折率である。）をｎa、前記特性改善層の屈折率をｎeとしたとき、
ｎs＞ｎeの場合、ｎs＞ｎa＞ｎeの関係が成り立ち、
ｎs＜ｎeの場合、ｎs＜ｎa＜ｎeの関係が成り立つことが好ましい。【００１３】
また、本発明の光学フィルタにおいて、前記特性改善層は、樹脂膜もしくは無機膜が好ましい。また、前記特性改善層は、酸化珪素（ＳｉＯ２）、または酸化アルミニウム（Ａｌ２Ｏ３）、もしくは少なくともそれらを含む混合物からなることが好ましい。また、前記基板は、ガラスまたは樹脂からなることが好ましい。また、前記基板は、弗燐酸塩ガラスまたは燐酸塩ガラスからなることが好ましい。また、前記基板は、０．２２ｍｍ以下の厚さを有することが好ましい。また、前記特性改善層と前記光学多層膜との間に、近赤外線吸収層を備え、該近赤外線吸収層は、透明樹脂と近赤外線を吸収する吸収剤とを含むことが好ましい。また、前記特性改善層の上の前記光学多層膜は、反射防止機能を備えることが好ましい。【００１４】
また、本発明は、前記基板において、前記屈折率調整層と前記特性改善層が形成された第１の面と反対側の第２の面上に第２の光学多層膜を備える光学フィルタを提供する。そして、この光学フィルタにおいて、前記第２の光学多層膜は、総膜厚が２μｍ以上であり、かつ総層数が２０層以上であることが好ましい。また、前記第２の光学多層膜の層数Ｌ2と、前記基板の第１の面側に形成された第１の光学多層膜と前記屈折率調整層と前記特性改善層の層数の合計（第１の面側の総層数）Ｌ1との比率が、以下の式を満たすことが好ましい。
２．５＜Ｌ2／Ｌ1≦５０
また、前記第２の光学多層膜は赤外線遮断機能を備えることが好ましい。
また、本発明は、前記光学フィルタからなる近赤外線カットフィルタを提供する。
【発明の効果】
【００１５】
本発明によれば、基板と光学多層膜との間に形成された物理膜厚が６００ｎｍ以上の単層の特性改善層により、光学多層膜の形成による膜応力が緩和され、基板の反りが抑制された光学フィルタが得られる。また、このような応力緩和（応力調整）機能を有する特性改善層と基板との間に屈折率調整層が形成されているので、例えば、この屈折率調整層の屈折率を基板と特性改善層との中間の屈折率に調整することで、特性改善層を設けたことによる分光特性の変動を抑制できる。そして、良好な分光特性を有する光学フィルタを得ることができる。
【図面の簡単な説明】
【００１６】
【図１】本発明の光学フィルタの第１の実施形態を示す断面図である。
【図２】本発明の光学フィルタの第２の実施形態を示す断面図である。
【図３】例１〜例３で得られた光学フィルタの分光特性（分光反射率）を示すグラフである。
【図４】例４〜例６で得られた光学フィルタの分光特性（分光反射率）を示すグラフである。
【図５】例１２〜例１４で得られた光学フィルタの分光特性（分光反射率）を示すグラフである。
【図６】例１５〜例１７で得られた光学フィルタの分光特性（分光反射率）を示すグラフである。
【発明を実施するための形態】
【００１７】
以下、本発明を実施するための形態について、図面を参照して説明する。
【００１８】
＜第１の実施形態＞
図１は、本発明の光学フィルタの第１の実施形態を示す断面図である。
図１に示す光学フィルタ１０は、基板１と、基板１の主表面に順に形成された屈折率調整層２および特性改善層３と、特性改善層３の上に形成された光学多層膜４とを具備している。
第１の実施形態の光学フィルタ１０は、基板１と光学多層膜４との間に、基板１側から順に屈折率調整層２と特性改善層３が形成されていることで、基板１の反りが小さいうえに、良好な分光特性を有する。
【００１９】
（基板）
基板１は、可視光透過率の高い樹脂またはガラスからなることが好ましく、これに加えて、近赤外線を吸収する樹脂またはガラスからなることがより好ましい。樹脂としては、市販の透明樹脂フィルムの他、例えば、後述する近赤外線領域に吸収を持つ色素（後述する色素（Ａ））を含有したシクロオレフィン系樹脂を挙げることができる。前記樹脂からなる基板１を用いることにより、例えば近赤外線カットフィルタの薄板化を図ることができ、かつ安価に製造できる。また、基板１が樹脂からなる場合、近赤外線を吸収する色素（後述する色素（Ａ））に加えて、紫外線を吸収する色素（後述する色素（Ｕ））を含有させてもよい。
【００２０】
赤外線吸収率が高くかつ可視光透過率が高いガラスとしては、弗燐酸塩ガラスや燐酸塩ガラスが挙げられる。弗燐酸塩ガラスとしては、例えば、酸化物基準またはフッ化物基準の質量％表示で、Ｐ２Ｏ５を１０〜６０％、ＡｌＦ３を０〜２０％、ＬｉＦ＋ＮａＦ＋ＫＦを１〜３０％、ＭｇＦ２＋ＣａＦ２＋ＳｒＦ２＋ＢａＦ２を１０〜７５％（ただし、弗化物総合計量の７０％までを酸化物に置換可能）含む成分の合計が９０％以上である母ガラス１００質量部に対し、外割でＣｕＯを０．５〜２５質量部含有するガラスが好ましい。
なお、上記した数値範囲を示す「〜」とは、その前後に記載された数値を下限値および上限値として含む意味で使用される。特段の定めがない限り、本明細書において「〜」は、同様の意味で使用される。
【００２１】
上記組成の弗燐酸塩ガラスは、耐候性に優れており、かつＣｕＯを含有することで、近赤外線カットフィルタガラスに好適な分光特性を有する。
また、弗燐酸塩ガラスとしては、上記組成のもの以外に、例えば、特開平３−８３８３４号公報、特開平６−１６４５１号公報、特開平８−２５３３４１号公報、特開２００４−８３２９０号公報、または特開２０１１−１３２０７７号公報に開示された組成範囲または実施例に記載のガラスを用いることができる。
【００２２】
ガラス基板を得るには、上記したような所望のガラス組成となるように、ガラス原料を調合、溶融し、次いで溶融したガラスを成形する。そして、所定の大きさとなるよう外形を加工してガラス基板を作製した後、ガラス基板の表面をラッピング（研削）次いでポリッシング（精密研磨）する。なお、光学フィルタ１０を得るには、こうして得られたガラス基板の表面に、屈折率調整層２と特性改善層３を順に形成した後、光学多層膜４を形成し、次いで所定の製品サイズとなるように、公知の方法（スクライブ、ダイシング、レーザー切断等）を用いて切断する。
【００２３】
光学フィルタ１０の薄型化の観点から、前記ガラスまたは樹脂からなる基板１の厚さは、０．３ｍｍ以下が好ましく、０．２２ｍｍ以下がより好ましく、０．１８ｍｍ以下がいっそう好ましく、０．１５ｍｍ以下が最も好ましい。基板１の厚さが０．２２ｍｍ以下の場合には、基板１の反りが大きくなりやすいため、屈折率調整層２および特性改善層３の形成による反り抑制の効果が顕著に得られる。また、基板１の厚さを薄くすると、生産性が悪く加工コストが上がるばかりでなく、強度が低くなるため、製造時や搬送時に破損が懸念される。そのため、基板１の厚さは、０．０２５ｍｍ以上が好ましく、０．０３ｍｍ以上がより好ましく、０．０５ｍｍ以上がいっそう好ましい。
【００２４】
（特性改善層）
本発明の第１の実施形態において、特性改善層３は、物理膜厚が６００ｎｍ以上の単層膜であり、後述するように、基板１の反対面（第２の面）に近赤外線カットフィルタ層のような第２の光学多層膜を設けた場合に、第２の光学多層膜による応力を調整（バランス）して、基板１の反りを抑える働きをする。
【００２５】
特性改善層３の物理膜厚が６００ｎｍ未満の場合には、第２の光学多層膜により基板１にかかる応力を緩和する機能が十分でなく、基板１の反りを十分に抑えることができない。成膜の容易性（生産性）と光学フィルタ１０全体の薄型化の観点から、特性改善層３の物理膜厚は、１００００ｎｍ以下あって、後述する第２の光学多層膜の物理膜厚以下が好ましい。特性改善層３の物理膜厚は、７００ｎｍ以上が好ましく、８００ｎｍ以上がより好ましく、９００ｎｍ以上がさらに好ましい。また、特性改善層３の物理膜厚は、７０００ｎｍ以下が好ましく、５０００ｎｍ以下がより好ましく、４０００ｎｍ以下がさらに好ましい。
【００２６】
特性改善層３は、無機膜が好ましく、特に酸化珪素（ＳｉＯ２）、または酸化アルミニウム（Ａｌ２Ｏ３）、もしくは少なくともそれらを含む混合物からなることが好ましい。その理由を以下に示す。
後述するように、屈折率調整層２および特性改善層３の形成による分光特性の変動を抑える観点から、各層の屈折率は、ｎs＞ｎa＞ｎeまたはｎs＜ｎa＜ｎeの大小関係が成り立つように調整することが好ましい。ここで、ｎsは基板１の屈折率、ｎaは屈折率調整層２の屈折率（ただし、当該屈折率調整層２が多層の場合は等価膜として屈折率である。）、ｎeは特性改善層３の屈折率である。なお、本明細書において、屈折率は波長５３０ｎｍにおける屈折率をいう。
また、特性改善層３が無機膜の場合、ＭｇＦ２、ＴｉＯ２、Ｔａ２Ｏ５、Ｎｂ２Ｏ５、ＺｒＯ２を用いて構成してもよい。
【００２７】
すなわち、基板１がガラス基板である場合、特性改善層３は、屈折率が基板１と比較的近く、膜材料として安価で一般的に用いられているＳｉＯ２、またはＡｌ２Ｏ３、もしくは少なくともそれらを含む混合物からなることが好ましい。）
また、特性改善層３が無機膜の場合、弗化マグネシウム（ＭｇＦ２）、酸化チタン（ＴｉＯ２）、酸化タンタル（Ｔａ２Ｏ５）、酸化ニオブ（Ｎｂ２Ｏ５）、酸化ジルコニウム（ＺｒＯ２）を用いて構成してもよい。
【００２８】
そして、特性改善層３は、スパッタリング法またはイオンアシスト蒸着法により形成することが好ましい。
【００２９】
スパッタリング法やイオンアシスト蒸着法により成膜された膜は、イオンアシストを用いない蒸着法により形成された膜と比較して、緻密で硬度が高いため傷が付きにくく、耐湿性や耐アルカリ性に優れている。したがって、スパッタリング法やイオンアシスト蒸着法により形成された特性改善層３は、耐湿性や耐アルカリ性を備えるバリア膜としても機能する。
ここで、イオンアシスト蒸着法は、真空蒸着法による成膜中にイオンの持つ高い運動エネルギーを作用させて、緻密な膜としたり、被膜の密着力を高める方法であり、例えば、イオンビーム蒸着法やイオンプレーティング蒸着法などが知られている。一方、イオンアシストを用いない蒸着法は、上記したようなイオンビームやイオンプレーティングを用いない蒸着方法である。
【００３０】
また、特性改善層３は、真空蒸着法（イオンアシストを用いない）により形成してもよい。この蒸着方法を用いる場合、装置コストが低く、製造コストを抑制できる。また、特性改善層３を形成する際に異物等の付着が少ない膜を得ることができる。
【００３１】
特性改善層３は、樹脂膜とすることもできる。例えば、光学フィルタ１０に近赤外線カット機能を付与する場合、近赤外線領域に吸収機能を持つ色素を樹脂に分散し、基板１上に形成してもよい。樹脂を基板１上に成形する際、形成方法によっては樹脂の膜厚を均一にすることが難しく、分光特性に影響をおよぼすことが懸念される。しかしながら、基板１に屈折率調整層２を設けた上で特性調整層３を形成することで、特性改善層３（樹脂膜）の膜厚のばらつきに起因する分光特性への影響を抑制できる。
【００３２】
特性改善層３を構成する樹脂材料としては、例えば、アクリル樹脂、エポキシ樹脂、エン・チオール樹脂、ポリカーボネート樹脂、ポリエーテル樹脂、ポリアリレート樹脂、ポリスルホン樹脂、ポリエーテルスルホン樹脂、ポリパラフェニレン樹脂、ポリエステル樹脂、ポリイミド樹脂、ポリアミドイミド樹脂およびポリオレフィン樹脂、環状オレフィン樹脂等が挙げられる。また、これらの樹脂材料に、近赤外線領域に吸収をもつ色素（アゾ系、アミニウム系、アンスラキノン系、シアニン系、ジイモニウム系、ジチオール金属錯体系、スクアリリウム系、ナフタロシアニン系、フタロシアニン系等）を添加することで、特性改善層３にさらに赤外線吸収機能を持たせてもよい。また、近赤外線領域に吸収を持つ色素に加え、紫外線領域に吸収機能を持つ色素（後述する色素（Ｕ））を含有させてもよい。
【００３３】
特に、ガラス転移温度（Ｔｇ）が高い樹脂として、ポリエステル樹脂、ポリカーボネート樹脂、ポリエーテルスルホン樹脂、ポリアリレート樹脂、ポリイミド樹脂、およびエポキシ樹脂から選ばれる１種以上が好ましい。さらに、ポリエステル樹脂、ポリイミド樹脂から選ばれる１種以上がより好ましく、ポリイミド樹脂が特に好ましい。ポリエステル樹脂としては、ポリエチレンテレフタレート樹脂、ポリエチレンナフタレート樹脂等が好ましい。
【００３４】
（屈折率調整層）
本発明の第１の実施形態においては、前記基板１と特性改善層３との間に、層数が１〜３層の屈折率調整層２が設けられる。屈折率調整層２は、特性改善層３を設けたことによる分光特性の変動を抑える働きをする層である。
【００３５】
屈折率調整層２は、基板１の屈折率ｎsと特性改善層３の屈折率ｎeとの中間の屈折率ｎaを有する層であることが好ましい。
より具体的には、屈折率調整層２の屈折率ｎaは、基板１の屈折率ｎsが特性改善層３の屈折率ｎeより高い（ｎs＞ｎe）場合、ｎs＞ｎa＞ｎeの関係が成り立つ値とし、基板１の屈折率ｎsが特性改善層３の屈折率ｎeより低い（ｎs＜ｎe）場合、ｎs＜ｎa＜ｎeの関係が成り立つ値とする。
なお、屈折率調整層２の屈折率ｎaは、屈折率調整層２が単層の場合はその層の屈折率であり、多層（２層または３層）の場合は等価膜としての屈折率である。
【００３６】
このような屈折率ｎaを有する屈折率調整層２を形成することで、特性改善層３の形成により生じる分光特性の変動を抑制できる。すなわち、特性改善層３の物理膜厚によって、光学フィルタ１０の分光特性が光学多層膜４の分光特性から変動するおそれがあるが、基板１と特性改善層３との間に両者の中間の屈折率ｎaを有する屈折率調整層２を介在させることにより、光学フィルタ１０の分光特性の変動を抑制でき、光学多層膜４の持つ優れた分光特性が保持された光学フィルタ１０を提供できる。
【００３７】
等価膜とは、等価膜理論（Ｌ．Ｉ．Ｅｐｓｔｅｉｎ：１９５２年、Ｐ．Ｈ．Ｂｅｒｎｉｎｇ：１９６２年、木村：１９７３年、等により理論展開された）に基づき、２つの屈折率の異なる薄膜で周期的な対称３層膜を用い、所望の屈折率の単層膜と等価な構成を作り出すものである。
本発明の屈折率調整層２における等価膜は、以下の方法により設計できる。まず、膜材料の屈折率には波長依存性が有るので、光学フィルタとして重要な波長帯を選択する。例えば、可視領域の波長における反射防止膜では波長５３０ｎｍで屈折率を考える。次いで、基板１の屈折率と特性改善層３の屈折率の中間値を屈折率調整層２（等価膜）の目標の屈折率とし、等価膜を１×ＱＷＯＴ（Quarter Wave Optical Thickness、１／４波長）分設計する。
【００３８】
等価膜は、対称３層膜が設計し易いため、これを用いることが好ましいが、対称３層膜に限らない。例えば、分光特性の最適化設計により対称３層膜の構造からは若干ずれることがあるが、等価膜の屈折率が狙いの屈折率と大きくずれなければ、屈折率調整層としての効果を得ることができる。２層で等価膜を構成することが可能な場合もあるが、あくまで対称３層等価膜と同様に、高屈折率と低屈折率膜の膜厚比率のバランスで屈折率調整を行う事が基本となる。
【００３９】
屈折率調整層２の屈折率は、基板１と特性改善層３の屈折率の中間値から±２０％の範囲内であれば、その効果を得ることができる。屈折率調整層２の屈折率は、好ましくは基板１と特性改善層３の中間値から±１０％の範囲内であり、より好ましくは±５％の範囲内である。屈折率調整層２の屈折率は、基板１と特性改善層３の中間値から±２０％の範囲外であると、特性改善層３の膜厚に依存して光学フィルタ１０の分光特性が変動するため好ましくない。
【００４０】
１〜３層からなる屈折率調整層２において、各層を構成する材料としては、ＳｉＯ２（屈折率：１．４８）、Ａｌ２Ｏ３（屈折率：１．６４）、ＭｇＦ２（屈折率：１．４２）、Ａｌ２Ｏ３とＺｒＯ２との混合物（複合酸化物、屈折率：１．６７）等が挙げられる。屈折率調整層２の屈折率ｎaが、基板１の屈折率ｎsと特性改善層３の屈折率ｎeとの中間の値となるように、各層を構成する材料を選択して使用する。なお、明細書における屈折率は、いずれも波長５３０ｎｍの光の屈折率をいう。
【００４１】
基板１として、弗燐酸塩ガラスまたは燐酸塩ガラスからなる基板を用いる場合、基板１との密着性が良好な酸化アルミニウムの単層膜を、屈折率調整層２として用いることが好ましい。
屈折率調整層２は、単層膜、２層、３層のいずれであってもよく、生産性を考慮すると単層膜が好ましい。また、特性改善層３を設けたことによる分光特性の変動を抑える効果をより確実に得るためには、２層もしくは３層であることが好ましい。
【００４２】
基板１が弗燐酸塩ガラス等の場合、前記材料からなる屈折率調整層２の各層は、イオンアシストを用いない蒸着法により形成することが好ましい。イオンアシストを用いない蒸着法で形成することにより、膜の硬度および緻密性が比較的低くなるので、基板１と屈折率調整層２との間で剥離が発生し難くなるという効果がある。なお、基板１と屈折率調整層２との間で剥離が生じる懸念がない場合は、スパッタリング法やイオンアシストを用いた蒸着法により屈折率調整層２を形成してもよい。
【００４３】
屈折率調整層２の層全体の光学膜厚（屈折率ｎａ×屈折率調整層２の層全体の物理膜厚）が１×ＱＷＯＴとなることが好ましい。その理由は明確ではないものの、屈折率調整層２の光学膜厚が１ＱＷＯＴ以外であると、屈折率調整層２としての作用効果を十分に得ることができない。なお、屈折率調整層２の物理膜厚は、光学特性の調整を目的に多少の変動は許容できる。
【００４４】
（光学多層膜）
本発明の第１の実施形態の光学フィルタ１０は、前記特性改善層３の上に光学多層膜４を備える。光学多層膜４は、用途に応じて適宜に選択されるものであり、例えば、反射防止機能を有する反射防止膜（Anti Reflection膜、以下、ＡＲ膜ともいう。）、赤外線遮蔽膜（InfraRed Cut Filter膜、以下、ＩＲＣＦ膜ともいう。）、紫外線遮蔽膜、紫外線および赤外線遮蔽膜等が挙げられる。また、ＡＲ膜とＩＲＣＦ膜との両者の機能を備えるものでもよい。
【００４５】
このような機能を有する光学多層膜４としては、例えば、低屈折率膜と高屈折率膜とを複数交互に配置した積層膜が用いられる。低屈折率膜としては、ＳｉＯ２膜等が用いられる。高屈折率膜としては、Ｎｂ２Ｏ５、ＴｉＯ２、およびＴａ２Ｏ５から選ばれる少なくとも１種の金属酸化物膜等が用いられる。低屈折率膜と高屈折率膜の膜厚や積層数は、光学多層膜４に要求される光学特性に応じて適宜設定される。
【００４６】
光学多層膜４は、スパッタリング法やイオンアシスト蒸着法を用いて形成される。スパッタリング法やイオンアシスト蒸着法により成膜された膜は、イオンアシストを用いない蒸着法により形成された膜と比較して、高温高湿下における分光特性の変化が非常に小さく、実質的に分光変化がないノンシフト膜の実現が可能であるという利点がある。また、これらの方法で成膜された膜は、緻密で硬度が高いため、傷が付きにくく、部品組込み工程等における取扱性にも優れている。そのため、固体撮像素子の視感度補正フィルタとして用いられる近赤外線カットフィルタの光学多層膜の成膜方法として好適である。
【００４７】
また、光学多層膜４は、真空蒸着法（イオンアシストを用いない）により形成してもよい。この蒸着方法を用いる場合、装置コストが低く、製造コストを抑制できる。また、光学多層膜４を形成する際に異物等の付着が少ない膜を得ることができる。
【００４８】
このような構造を有する光学フィルタ１０は、基板１の屈折率調整層２および特性改善層３が形成された面（第１の面）と反対側の第２の面に、第２の光学多層膜が形成され、近赤外線カットフィルタのような光学フィルタとして使用される。
【００４９】
（その他の層）
本光学フィルタ１０は、特性改善層３と光学多層膜４との間に、不図示の近赤外線吸収層を備えてもよい。その場合、特性改善層３は、無機膜であればよく、ＳｉＯ２またはＡｌ２Ｏ３からなる膜、もしくはＳｉＯ２またはＡｌ２Ｏ３を含む混合物膜が好ましく、ＳｉＯ２からなる膜がより好ましい。近赤外線吸収層は、近赤外線を吸収する機能を有していればよく、近赤外線に加えて紫外線も吸収する機能を有していればより好ましい。
本光学フィルタ１０が、近赤外線吸収層を有する構成では、基板１としてガラス基板、屈折率調整層２として１〜３層の無機膜、特性改善層３として厚さ６００ｎｍ以上の単層の無機膜、という組合せが例示できる。また、該組合せの場合、さらに、基板１として弗燐酸塩ガラス基板または燐酸塩ガラス基板、屈折率調整層２として単層のＡｌ２Ｏ３膜、特性改善層３としてＳｉＯ２からなる膜とする組合せとしてもよい。
【００５０】
近赤外線吸収層は、透明樹脂に所定の波長を吸収する色素等の吸収剤を均一に溶解または分散させてなる樹脂層からなり、この吸収層を有することで、特に分光特性において、入射角による変動（入射角依存性）を抑制できる効果が得られる。吸収剤としては、近赤外線を吸収する吸収剤が含まれればよく、さらに紫外線吸収剤も含まれればより好ましい。近赤外線吸収剤、紫外線吸収剤としては、それぞれ、近赤外線吸収色素（以下、「色素（Ａ）」という）、紫外線吸収色素（以下、「色素（Ｕ）」という）が挙げられる。
【００５１】
色素（Ａ）としては、透明樹脂に均一に溶解または分散させたときの吸収最大波長が６００〜１２００ｎｍにあるものがよい。前記吸収最大波長が６００〜１０００ｎｍにあるものがより好ましく、６００〜８５０ｎｍにあるものが最も好ましい。具体的に、色素（Ａ）としては、ジイモニウム系、シアニン系、フタロシアニン系、ナフタロシアニン系、ジチオール金属錯体系、アゾ系、アミニウム系、ポリメチン系、フタリド、ナフトキノン系、アンスラキノン系、インドフェノール系、ピリリウム系、チオピリリウム系、スクアリリウム系、クロコニウム系、テトラデヒドオコリン系、トリフェニルメタン系、アミニウム系等の色素が挙げられる。
【００５２】
色素（Ｕ）としては、透明樹脂に均一に溶解または分散させたときの吸収最大波長が３６０〜４１５ｎｍにあるものがよい。具体的に、色素（Ｕ）としては、オキサゾール系、メロシアニン系、シアニン系、ナフタルイミド系、オキサジアゾール系、オキサジン系、オキサゾリジン系、ナフタル酸系、スチリル系、アントラセン系、環状カルボニル系、トリアゾール系等の色素が挙げられる。
【００５３】
吸収層に含まれる透明樹脂は、アクリル樹脂、エポキシ樹脂、エン・チオール樹脂、ポリカーボネート樹脂、ポリエーテル樹脂、ポリアリレート樹脂、ポリスルホン樹脂、ポリエーテルスルホン樹脂、ポリパラフェニレン樹脂、ポリエステル樹脂、ポリイミド樹脂、ポリアミドイミド樹脂およびポリオレフィン樹脂、環状オレフィン樹脂等が挙げられる。特に、ガラス転移温度（Ｔｇ）が高い樹脂として、ポリエステル樹脂、ポリカーボネート樹脂、ポリエーテルスルホン樹脂、ポリアリレート樹脂、ポリイミド樹脂、およびエポキシ樹脂から選ばれる１種以上が好ましい。さらに、透明樹脂は、ポリエステル樹脂、ポリイミド樹脂から選ばれる１種以上がより好ましく、ポリイミド樹脂が特に好ましい。ポリエステル樹脂としては、ポリエチレンテレフタレート樹脂、ポリエチレンナフタレート樹脂等が好ましい。
【００５４】
吸収層の厚さは、該吸収層が単層、複数層いずれで構成される場合でも、０．１〜１００μｍであればよい。吸収層の厚さが０．１μｍ未満では、所望の吸収特性が得られないおそれがあり、１００μｍ超では、吸収層の平坦性が低下して、光吸収特性の面内バラつきが生じるおそれがある。吸収層の厚さは、０．３μｍ以上が好ましく、０．５μｍ以上がより好ましい、また、吸収層の厚さは、５０μｍ以下が好ましく、１０μｍ以下がより好ましく、２μｍ以下がさらに好ましい。
【００５５】
＜第２の実施形態＞
図２は、本発明の第２の実施形態を示す断面図である。
図２に示す光学フィルタ２０は、第１の実施形態の基板１において、屈折率調整層２および特性改善層３を介して光学多層膜４が形成された面（以下、第１の面という。）と反対側の面（以下、第２の面という。）に、第２の光学多層膜５を具備している。以下、基板１の第１の面側に形成された光学多層膜４を、第１の光学多層膜という。
なお、第２の実施形態では、第２の光学多層膜５を備える点を除き、第１の実施形態と同様な構成を有するので、第１の実施形態と重複する個所については適宜記載を省略する。
【００５６】
（第２の光学多層膜）
基板１の第２の面に形成された第２の光学多層膜５は、用途に応じて適宜選択できる。例えば、反射防止膜（ＡＲ膜）、赤外線遮蔽膜（ＩＲＣＦ膜）、紫外線遮蔽膜、紫外線および赤外線遮蔽膜、バンドパスフィルタ膜（Band Pass Filter膜、以下、ＢＰＦ膜という。）等が挙げられる。また、ＡＲ膜とＩＲＣＦ膜との両者の機能を備えるものでもよい。
【００５７】
そして、第２の光学多層膜５としては、基板１の第１の面に形成された第１の光学多層膜４と同様に、低屈折率膜と高屈折率膜とを複数交互に配置した積層膜が用いられる。低屈折率膜としては、ＳｉＯ２膜等が用いられ、高屈折率膜としては、Ｎｂ２Ｏ５、ＴｉＯ２、およびＴａ２Ｏ５から選ばれる少なくとも１種の金属酸化物膜等が用いられる。低屈折率膜と高屈折率膜の膜厚や積層数は、第２の光学多層膜５に要求される光学特性に応じて適宜設定される。第２の光学多層膜５も、第１の光学多層膜４と同様に、スパッタリング法やイオンアシスト蒸着法を用いて形成することが好ましい。また、第２の光学多層膜５は、前述の低屈折率膜と高屈折率膜との中間の屈折率を持つ中間屈折率膜も利用した３種以上の膜種で構成されていても良い。
【００５８】
本発明の第２の実施形態の光学フィルタ２０において、第１の光学多層膜４と第２の光学多層膜５との組合せとしては、ＡＲ膜−ＡＲ膜、ＡＲ膜−ＩＲＣＦ膜、ＩＲＣＦ膜−ＩＲＣＦ膜、ＩＲＣＦ膜−紫外線および赤外線遮蔽膜等がある。光学フィルタ２０が近赤外線カットフィルタである場合、第１の光学多層膜４はＡＲ膜であり、第２の光学多層膜５はＩＲＣＦ膜であることが好ましい。そして、ＩＲＣＦ膜である第２の光学多層膜５は、総膜厚が２μｍ以上で総層数が２０層以上であることが好ましい。
【００５９】
さらに、第２の光学多層膜５として、総膜厚が２μｍ以上で総層数が２０層以上のＩＲＣＦ膜を有する光学フィルタ２０においては、基板１の第２の面に形成された第２の光学多層膜の層数Ｌ2と、第１の面側に形成された層数の合計Ｌ1との比率が、以下の式を満たすことが好ましい。
２．５＜Ｌ2／Ｌ1≦５０
なお、第１の面側に形成された層数の合計Ｌ1は、第１の光学多層膜４の層数と屈折率調整層の層数（１〜３）と特性改善層の層数（１）との合計である。
【００６０】
基板１の両面の層数の比率（Ｌ2／Ｌ1）が２．５以下の場合は、第２の光学多層膜５の層数が多くなると、第１の光学多層膜４（例えば、ＡＲ膜）の層数が多くなるため、ＡＲ膜の成膜容易性が損なわれる。Ｌ2／Ｌ1を前記範囲とすることで、第２の光学多層膜５（例えば、ＩＲＣＦ膜やＢＰＦ膜）が極めて多層で構成される場合も、第１の面の第１の光学多層膜４（例えば、ＡＲ膜）の層数を少なくできる。すなわち、第１の光学多層膜４（例えば、ＡＲ膜）の層数が少なくても、分光特性の変動抑制や基板１の反り抑制の効果を十分に上げることができ、ＡＲ膜の成膜が容易で生産性が高い。
【００６１】
Ｌ2／Ｌ1の上限は特に限定されないが、第２の光学多層膜５が２００層以上となる光学フィルタは、光通信などで使用される狭帯ＢＰＦ等の特殊な用途がほとんどであるので、現実的には、Ｌ2／Ｌ1≦５０とすることができる。
【実施例】
【００６２】
以下、本発明の実施例について説明する。なお、例１〜３、例７〜９および例１２〜１７が本発明の実施例であり、例４〜６および例１０が比較例である。また、例１１は、例７〜１０の光学フィルタの基板の反り量を算出するために用いた参考例である。
図３〜図６の各例の分光特性は、シミュレーションソフト（ＴＦ  Ｃａｌｃ、Ｓｏｆｔｗａｒｅ  Ｓｐｅｃｔｒａ，Ｉｎｃ．製）を用いて算出したものである。なお、膜の分散等の条件が正確であれば、シミュレーションソフトを用いて算出した分光特性と、成膜装置を用いて形成した光学フィルタの分光特性とは一致する。【００６３】
例１
ガラス基板として、弗燐酸塩ガラス板（製品名：ＮＦ−５０、ＡＧＣテクノグラス社製、大きさ５０ｍｍ×５０ｍｍ、厚さ０．２２ｍｍ）の主表面を精密研磨したものを用いた。そして、ガラス基板の一方の主表面に、Ａｌ２Ｏ３とＺｒＯ２との混合物膜（以下、Ａｌ２Ｏ３−ＺｒＯ２混合物膜という。）、ＭｇＦ２膜、Ａｌ２Ｏ３−ＺｒＯ２混合物膜が順に積層された屈折率調整層、特性改善層であるＳｉＯ２膜、および光学多層膜として高屈折率膜であるＴｉＯ２膜（屈折率：２．４４）と低屈折率膜であるＳｉＯ２膜（屈折率：１．４８）とが交互に合計で６層積層されたＡＲ膜を、基板側から順に形成し、光学フィルタとした。例１の光学フィルタにおける、各膜を構成する膜物質および物理膜厚（以下、単に膜厚ともいう。）を、表１に示す。【００６４】
なお、屈折率調整層を構成するＡｌ２Ｏ３−ＺｒＯ２混合物膜およびＭｇＦ２膜は、イオンアシストを用いない蒸着法により形成した。また、特性改善層であるＳｉＯ２膜、およびＴｉＯ２膜とＳｉＯ２膜とが交互に合計６層積層されたＡＲ膜は、イオンアシストを用いた蒸着法により形成した。【００６５】
【表１】
2017022658.tif 000003
【００６６】
例２，３
特性改善層であるＳｉＯ２膜の膜厚を、例２においては７２０ｎｍとし、例３においては３０００ｎｍとした。それ以外は、各層を構成する材料（膜物質）および膜厚を例１と同じにして、光学フィルタを作製した。【００６７】
例４
弗燐酸塩ガラス板（製品名：ＮＦ−５０、ＡＧＣテクノグラス社製、大きさ５０ｍｍ×５０ｍｍ、厚さ０．２２ｍｍ）の主表面に、屈折率調整層および特性改善層を形成することなく、ＴｉＯ２膜とＳｉＯ２膜とが交互に合計で６層積層されたＡＲ膜を、イオンアシストを用いた蒸着法により形成した。こうして、ガラス基板上にＡＲ膜のみを備えた光学フィルタを作製した。例４の光学フィルタにおける、各膜を構成する膜物質および膜厚を表２に示す。【００６８】
【表２】
2017022658.tif 000004
【００６９】
例５
弗燐酸塩ガラス板（製品名：ＮＦ−５０、ＡＧＣテクノグラス社製、大きさ５０ｍｍ×５０ｍｍ、厚さ０．２２ｍｍ）の主表面に、屈折率調整層を形成することなく、特性改善層であるＳｉＯ２膜、および高屈折率層であるＴｉＯ２膜と低屈折率層であるＳｉＯ２膜とが交互に合計で６層積層されたＡＲ膜を、イオンアシストを用いた蒸着法により形成し、光学フィルタとした。例５の光学フィルタにおける、各膜を構成する膜物質および物理膜厚を、表３に示す。【００７０】
【表３】
2017022658.tif 000005
【００７１】
例６
特性改善層であるＳｉＯ２膜の膜厚を、３０００ｎｍとした。それ以外は、各層を構成する材料（膜物質）および膜厚を例５と同じにして、光学フィルタを作製した。【００７２】
例１〜３の光学フィルタにおいて、ガラス基板の屈折率（ｎｓ）と屈折率調整層の屈折率（ｎａ）および特性改善層であるＳｉＯ２膜の屈折率（ｎｅ）を表４に示す。なお、これらの屈折率は、いずれも波長５３０ｎｍの光の屈折率である。また、屈折率調整層の屈折率（ｎａ）は、３つの膜から構成される屈折率調整層の等価膜としての屈折率である。【００７３】
【表４】
2017022658.tif 000006
【００７４】
表４から、例１〜３の光学フィルタにおいては、ｎｓ＞ｎａ＞ｎｅの関係が成り立つことがわかる。【００７５】
次に、例１〜６の光学フィルタの波長３５０ｎｍ〜７５０ｎｍの分光特性（分光反射率）を、図３および図４に示す。【００７６】
図３および図４のグラフから、以下のことがわかる。
例１〜３の光学フィルタの分光特性と例４の光学フィルタの分光特性との比較から、屈折率調整層と特性改善層を設けることにより、分光特性に悪影響が生じることがないことがわかる。また、例１の光学フィルタの分光特性と例２〜３の光学フィルタの分光特性との比較から、特性改善層の物理膜厚が変化しても、分光特性にはほとんど変化がないことがわかる。さらに、例５，６の光学フィルタの分光特性と例４の光学フィルタの分光特性との比較から、特性改善層を有し屈折率調整層がない場合は、波長３５０〜７５０ｎｍの分光特性が大きく乱れることがわかる。【００７７】
例７〜１０
例１〜４の光学フィルタにおいて、それぞれ、ガラス基板のＡＲ膜等の形成面（第１の面）と反対側の面（第２の面）に、ＩＲＣＦ膜（近赤外線カットフィルタ）を形成し、例７〜１０の光学フィルタとした。ＩＲＣＦ膜としては、ＴｉＯ２膜とＳｉＯ２膜をこの順に積層した基本層を繰返し積層した交互積層膜（層数：３８層、総膜厚４．５μｍ）を、イオンアシストを用いた蒸着法により形成した。ＩＲＣＦ膜の膜構成の詳細を表５に示す。【００７８】
【表５】
2017022658.tif 000007
【００７９】
例７〜１０の光学フィルタにおいて、ガラス基板の第１の面に形成された層の合計膜厚（屈折率調整層と特性改善層とＡＲ膜の物理膜厚の合計）と、第２の面に形成されたＩＲＣＦ膜の膜厚を、それぞれ表６に示す。
なお、例７〜１０の光学フィルタにおいて、ガラス基板の両面にそれぞれ形成された多層膜の層数の比率（ＩＲＣＦ膜の層数／屈折率調整層と特性改善層とＡＲ膜の層数の合計）は、いずれも３．８（３８／１０）となり、２．５を超えている。【００８０】
例１１（参考例）
弗燐酸塩ガラス板（製品名：ＮＦ−５０、ＡＧＣテクノグラス社製、大きさ７６ｍｍ×７６ｍｍ、厚さ０．３ｍｍ）の一方の主表面に、例７〜１０と同じ構成のＩＲＣＦ膜をイオンアシストを用いた蒸着法により形成した。そして、例１１の光学フィルタの反り量を、以下の方法により測定した。
この成膜品（光学フィルタ）の構成は、ガラス板中央部付近が最も高く、ガラス板の４隅が最も低くなるため、凸面が上になるようにガラス板を定盤の上に載置した。次いで、ハイトゲージを用いて、凸面側表面の中央部付近に存在する最も高さが高い位置と、ガラス板の４隅でガラス表面の高さを４ヶ所測定した。そして、それら４ヶ所の高さと中央部の高さの差の平均値を反り量とした。【００８１】
次いで、例１１の光学フィルタの反り量の測定値とＳｔｏｎｅｙの式とから、例７〜１０の光学フィルタの反り量を、以下に示すようにして算出した。【００８２】
すなわち、Ｓｔｏｎｅｙの式から、
・反り量は、基板の厚さの２乗に反比例すること
・反り量は、基板の長さの２乗に比例すること
・単位体積あたりの膜応力を一定とした場合に、膜の物理膜厚と応力とは比例関係にあるので、物理膜厚と反り量とは比例すること
を前提とし、例１１の実測値を基に、例７〜例１０の反り量を算出した。なお、反りの向きは、ＩＲＣＦ膜とＡＲ膜とで、それぞれ膜を付けた側が凸になる向きであるので、光学フィルタ全体の反り量は、それぞれの膜の反り量の差分となる。例７〜例１０の光学フィルタでは、ＡＲ膜に比べてＩＲＣＦ膜の反り量が大きいので、（ＩＲＣＦ膜の反り量−ＡＲ膜の反り量）が光学フィルタ全体の反り量となり、ＩＲＣＦ膜側が凸になる向きが反りの向きである。
なお、上記反り量は、膜を付けた側が凸になる向きの反りを前提として記述している。イオンアシストを用いた蒸着やスパッタ等で形成された緻密膜においては、膜応力が圧縮応力であることから、通常膜を付けた側が凸になる向きに反る。【００８３】
例７〜１０の光学フィルタの反り量の算出結果を、例１１の光学フィルタの反り量の測定結果とともに、表６に示す。表６では、第１の面の多層膜（屈折率調整層と特性改善層とＡＲ膜）による反り量と、第２の面のＩＲＣＦ膜による反り量も示している。【００８４】
【表６】
2017022658.tif 000008
【００８５】
表６から以下のことがわかる。
例７〜９の光学フィルタの反り量と例１０の光学フィルタの反り量との比較から、屈折率調整層と特性改善層を設けることにより、光学フィルタ全体の反り量が減少することがわかる。また、例７〜９の光学フィルタの反り量の比較から、特性改善層の膜厚が大きいほど、反り量が小さくなることがわかる。【００８６】
例１２
ガラス基板として、弗燐酸塩ガラス板（製品名：ＮＦ−５０、ＡＧＣテクノグラス社製、大きさ５０ｍｍ×５０ｍｍ、厚さ０．２２ｍｍ）の主表面を精密研磨したものを用いた。そして、ガラス基板の一方の主表面に、Ａｌ２Ｏ３−ＺｒＯ２混合物膜、ＭｇＦ２膜、Ａｌ２Ｏ３−ＺｒＯ２混合物膜が順に積層された屈折率調整層、特性改善層である樹脂膜、および光学多層膜としてＴｉＯ２膜とＳｉＯ２膜とが交互に合計で６層積層されたＡＲ膜を、基板側から順に形成し、光学フィルタとした。例１２の光学フィルタにおける、各膜を構成する膜物質および物理膜厚を、表７に示す。【００８７】
なお、屈折率調整層を構成するＡｌ２Ｏ３−ＺｒＯ２混合物膜およびＭｇＦ２膜は、イオンアシストを用いない蒸着法により形成した。また、特性改善層である樹脂膜は、ポリエステル樹脂（屈折率１．６３）からなり、スピンコート法により形成した。さらに、ＴｉＯ２膜とＳｉＯ２膜とが交互に合計６層積層された反射防止膜は、イオンアシストを用いた蒸着法により形成した。【００８８】
【表７】
2017022658.tif 000009
【００８９】
例１３，１４
特性改善層である樹脂膜の膜厚を、例１３においては１０００ｎｍとし、例１４においては５０００ｎｍとした。それ以外は、各層を構成する材料（膜物質）および物理膜厚を例１２と同じにして、光学フィルタを作製した。【００９０】
例１５
弗燐酸塩ガラス板（製品名：ＮＦ−５０、ＡＧＣテクノグラス社製、大きさ５０ｍｍ×５０ｍｍ、厚さ０．２２ｍｍ）の一方の主表面に、Ａｌ２Ｏ３−ＺｒＯ２混合物膜、ＭｇＦ２膜、Ａｌ２Ｏ３膜が順に積層された屈折率調整層を、イオンアシストを用いない蒸着法により形成した。次いで、屈折率調整層の上に、特性改善層であるポリエステル樹脂膜をスピンコート法により形成し、その上に、光学多層膜としてＴｉＯ２膜とＳｉＯ２膜とが交互に合計で６層積層されたＡＲ膜を、イオンアシストを用いた蒸着法により形成し、光学フィルタとした。例１５の光学フィルタにおける、各膜を構成する膜物質および物理膜厚を、表８に示す。【００９１】
【表８】
2017022658.tif 000010
【００９２】
例１６，１７
特性改善層である樹脂膜の膜厚を、例１６においては１０００ｎｍとし、例１７においては５０００ｎｍとした。それ以外は、各層を構成する材料（膜物質）および物理膜厚を例１５と同じにして、光学フィルタを作製した。【００９３】
例１２〜１７の光学フィルタにおいて、ガラス基板の屈折率（ｎｓ）と屈折率調整層の屈折率（ｎａ）および特性改善層である樹脂膜の屈折率（ｎｅ）を表９に示す。なお、これらの屈折率は、いずれも波長５３０ｎｍの光の屈折率である。また、屈折率調整層の屈折率（ｎａ）は、３つの膜から構成される屈折率調整層の等価膜としての屈折率である。【００９４】
【表９】
2017022658.tif 000011
【００９５】
表９から、例１２〜１７の光学フィルタにおいては、ｎｓ＜ｎａ＜ｎｅの関係が成り立つことがわかる。【００９６】
次いで、例１２〜１７の光学フィルタの波長３５０〜７５０ｎｍの分光特性（分光反射率）を測定した。測定結果を、図５および図６に示す。【００９７】
図５および図６のグラフから以下のことがわかる。
例１２〜１７の光学フィルタの分光特性と例１〜３の光学フィルタの分光特性との比較から、特性改善層が樹脂膜であっても、屈折率調整層と特性改善層を設けることが分光特性に及ぼす悪影響は、ほとんど見られないことがわかる。また、例１２〜１４の光学フィルタの分光特性の比較、および例１５〜１７の光学フィルタの分光特性の比較から、特性改善層の物理膜厚が変化しても、分光特性にほとんど変化がないことがわかる。
【産業上の利用可能性】
【００９８】
本発明の光学フィルタは、光学多層膜の内部応力を緩和されており、基板形状の歪み（反り）が少なく、良好が光学特性を有している。したがって、本発明の光学フィルタは、近赤外線カットフィルタとして好適する。
【符号の説明】
【００９９】
１０，２０…光学フィルタ、１…基板、２…屈折率調整層、３…特性改善層、４…光学多層膜（第１の光学多層膜）、５…第２の光学多層膜。
【図１】
2017022658.tif 000012
【図２】
2017022658.tif 000013
【図３】
2017022658.tif 000014
【図４】
2017022658.tif 000015
【図５】
2017022658.tif 000016
【図６】
2017022658.tif 000017
【国際調査報告】
2017022658.tif 000018
2017022658.tif 000019
2017022658.tif 000020
2017022658.tif 000021